활성탄 5 . 0 g 과 아세틸렌 블랙 0 . 625 g 에 콜로 이달 실리카 12 . 5 g 을 첨가 하 고 , 추가 로 순수 를 첨가 하 여 혼합 하 고 , 고형분 농도 25 wt % 의 혼합액 을 조정 하 였 다 . 조제 한 혼합액 의 조성 은 , 활성탄 5 g , 아세틸렌 블랙 0 . 625 g , 실리카 2 . 5 g 이 었 다 . 즉 , 탄소 입자 100 중량 부 에 대한 실리카 입자 의 양 은 44 . 4 중량 부였 다 . 그 혼합액 을 집 전체 에 도포 한 것 이외 에 는 실시 예 1 과 동일 하 게 하 여 전극 을 제작 하 고 , 전기 이중층 캐 패시 터 를 조립 하 여 정전 용량 을 측정 하 였 다 . 결과 를 표 1 에 나타냈 다 .